(57)【特許請求の範囲】
【請求項１】
高アルミナ鉄鉱石（Ａｌ2Ｏ3を２．０質量％以上含有する鉄鉱石）を、焼結鉱として使用している高炉操業において、当該高アルミナ鉄鉱石を、非焼成含炭塊成鉱の配合原料として傾斜配合して、３０〜１００ｋｇ／ｔｐの範囲で使用することを特徴とする非焼成含炭塊成鉱を用いる高炉操業方法。
【請求項２】
前記非焼成含炭塊成鉱のＣ量が１０〜３５質量％であることを特徴とする請求項１に記載の非焼成含炭塊成鉱を用いる高炉操業方法。
【請求項３】
前記非焼成含炭塊成鉱のバインダー配合量が５〜１０質量％であることを特徴とする請求項１又は２に記載の非焼成含炭塊成鉱を用いる高炉操業方法。
【請求項４】
前記高アルミナ鉄鉱石を、事前に、１ｍｍ以下の割合が９０％となるように、破砕及び／又は整粒することを特徴とする請求項１〜３のいずれか１項に記載の非焼成含炭塊成鉱を用いる高炉操業方法。
【発明の詳細な説明】
【技術分野】
【０００１】
本発明は、アルミナ量の多い鉄鉱石を配合した非焼成含炭塊成鉱を用いて高炉操業を行う方法に関するものである。
【背景技術】
【０００２】
世界的な鉄鉱資源の動向から、今後、鉄鉱石の品位は低下することは確実であり、脈石成分が多い鉄鉱石を製鉄原料として使用せざるを得ない。通常、鉄鉱石は、予備処理の後、焼結し、焼結鉱として使用するが、脈石に由来するアルミナ（Ａｌ2Ｏ3）量が増大する（１．８％を超える）と、焼結鉱の被還元性や、軟化溶融特性が悪化することが知られている（非特許文献１〜２、参照）。
【０００３】
焼結鉱が高炉内を降下しつつ還元されるにつれて、未還元の含ＦｅＯスラグが、低温域で溶融し、焼結鉱中に融液が生成する。この融液が焼結鉱内部の気孔を閉塞し、還元ガスの拡散を妨げるとともに、ＦｅＯの活量も小さくなるので、焼結鉱の高温での被還元性や、軟化溶融特性が悪化すると考えられている。
【０００４】
アルミナの悪影響を抑制し、高アルミナ焼結鉱を多量に使用する高炉操業方法が、これまでいくつか開示されている。
【０００５】
例えば、特許文献１には、羽口部から微粉炭を吹き込む高炉操業方法において、炉頂から装入する焼結鉱中のアルミナ量が１．９％を超えるとき、焼結鉱の塩基度（ＣａＯ／ＳｉＯ2）を２．０以上とすることが開示されている。
【０００６】
この方法においては、焼結鉱の塩基度を高くして、Ａｌ2Ｏ3による高温域での還元率の低下を抑制しているが、塩基度を調整する必要があり、その結果、スラグ量が増大するので、炉内の改善効果に限界がある。
【０００７】
特許文献２には、高アルミナ焼結鉱（Ａｌ2Ｏ3：２．０〜３．０質量％、ＳｉＯ2：３．９〜４．９質量％、ＭｇＯ：０．５〜１．２質量％）と低アルミナ焼結鉱（Ａｌ2Ｏ3：１．０〜１．７質量％、ＳｉＯ2：４．５〜６．０質量％、ＭｇＯ：０．８〜２．５質量％）を作り分け、スラグのＡｌ2Ｏ3成分が操業管理値以下となるように配合し、高炉に装入する高炉操業方法が開示されている。
【０００８】
この方法によれば、スラグ成分の大きな変更を伴わずに、高Ａｌ2Ｏ3焼結鉱を使用することができるが、少なくとも２基の焼結機が必要となって、設備コストが増大するし、また、２種の焼結鉱を均一に高炉内へ混合・配合することは、そもそも困難である。
【０００９】
特許文献３には、羽口部から微粉炭を吹き込む高炉操業方法において、焼結鉱中のＡｌ2Ｏ3量が増加したとき、増加量に応じて、配合するスクラップの量を増加することが開示されている。
【００１０】
この方法によれば、焼結鉱中のＡｌ2Ｏ3量の増減による炉内通気性の変動に迅速に対応して、微粉炭の吹込量を増大し、高炉操業の安定化を図ることができるが、Ａｌ2Ｏ3の悪影響は抜本的に解消されていないので、微粉炭の吹込量増大による限定的な効果しか期待できない。
【００１１】
したがって、現在、脈石成分中のＡｌ2Ｏ3量が多い鉄鉱石を製鉄原料として多量に使用せざるを得ない状況にある中で、炉内反応に対するＡｌ2Ｏ3の悪影響を抜本的に解消する技術が求められている。
【先行技術文献】
【特許文献】
【００１２】
【特許文献１】特開平０５−２５５７１８号公報
【特許文献２】特開平１０−０３０１０４号公報
【特許文献３】特開平０７−２１６４１９号公報
【非特許文献】
【００１３】
【非特許文献１】ＣＡＭＰ−ＩＳＩＪ、６（１９９３）、ｐ.１２６
【非特許文献２】鉄と鋼、８４（１９９８）、ｐ.４７７
【発明の概要】
【発明が解決しようとする課題】
【００１４】
本発明は、上記要望に鑑み、高炉内の還元反応に及ぼすアルミナ（Ａｌ2Ｏ3）の影響を抜本的に解消することを課題とし、該課題を解決し、脈石成分としてアルミナ（Ａｌ2Ｏ3）を多量に含む低品位鉄鉱石（以下「高Ａｌ2Ｏ3鉄鉱石」ということがある。）を製鉄原料として有効に活用することができる高炉操業方法を提供することを目的とする。
【課題を解決するための手段】
【００１５】
本発明者らは、上記課題を解決する手法について鋭意検討した。焼結鉱中のＡｌ2Ｏ3は、還元過程で、酸化鉄類（ヘマタイトやマグネタイト、カルシウムフェライト）が還元されて生成したＦｅＯ（ウスタイト）、カルシオウスタイト等と結合して、低融点融液を生成する。
【００１６】
還元過程における低融点融液の存在が、荷重による充填層の収縮（粒子間の空隙のつぶれ）や、融液の浸透による気孔の閉塞を助長して、焼結鉱の高温での被還元性や、溶融軟化特性が悪化する。ここに、低融点融液の生成開始温度は約１１００℃近辺である。
【００１７】
一方、非焼成含炭塊成鉱を製鉄原料として用いた場合、非焼成含炭塊成鉱は、還元過程で、共存カーボンの作用により、還元が急速に進行し、１１００℃で完了する。
【００１８】
本発明者らは、低融点融液の生成開始温度、及び、非焼成含炭塊成鉱の還元完了温度がともに１１００℃である点に着目し、「１１００℃で還元が完了する非焼成含炭塊成鉱の内部では、Ａｌ2Ｏ3による融液生成に起因する悪影響は発現しない」と発想した。
【００１９】
そこで、本発明者らは、上記発想のもと、非焼成含炭塊成鉱に高Ａｌ2Ｏ3鉄鉱石を配合して、Ａｌ2Ｏ3量の異なる非焼成含炭塊成鉱を製造し、その還元挙動を調査した。調査の詳細については、後述する。
【００２０】
その結果、非焼成含炭塊成鉱を用いる高炉操業において、Ａｌ2Ｏ3を２．０質量％以上含有する鉄鉱石を、非焼成含炭塊成鉱の配合原料として３０〜１００ｋｇ／ｔｐ配合（傾斜配合）すると、高炉原料の還元効率を高めて、高Ａｌ2Ｏ3鉄鉱石を使用する条件下でも、還元材比を低減できることを見いだした。
【００２１】
本発明は、上記知見に基づいてなされたもので、その要旨は以下のとおりである。
【００２２】
（１）高アルミナ鉄鉱石（Ａｌ2Ｏ3を２．０質量％以上含有する鉄鉱石）を、焼結鉱として使用している高炉操業において、当該高アルミナ鉄鉱石を、非焼成含炭塊成鉱の配合原料として傾斜配合して、３０〜１００ｋｇ／ｔｐの範囲で使用することを特徴とする非焼成含炭塊成鉱を用いる高炉操業方法。
【００２３】
（２）前記非焼成含炭塊成鉱のＣ量が１０〜３５質量％であることを特徴とする前記（１）に記載の非焼成含炭塊成鉱を用いる高炉操業方法。
【００２４】
（３）前記非焼成含炭塊成鉱のバインダー配合量が５〜１０質量％であることを特徴とする前記（１）又は（２）に記載の非焼成含炭塊成鉱を用いる高炉操業方法。
【００２５】
（４）前記高アルミナ鉄鉱石を、事前に、１ｍｍ以下の割合が９０％となるように、破砕及び／又は整粒することを特徴とする前記（１）〜（３）のいずれかに記載の非焼成含炭塊成鉱を用いる高炉操業方法。
【発明の効果】
【００２６】
本発明によれば、高Ａｌ2Ｏ3鉄鉱石が高炉内の還元反応に及ぼす悪影響を抜本的に解消することができ、さらに、非焼成含炭塊成鉱の含炭効果が重畳するので、低品位資源の活用と、還元材比（コークス比）の低減を達成することができる。また、本発明によれば、製鉄プロセスにおいて、省エネルギー、低ＣＯ2化が可能となる他、発生したダストを、製鉄原料及び炭材として再利用できる。
【図面の簡単な説明】
【００２７】
【図１】高Ａｌ2Ｏ3鉄鉱石の配合率（質量％）と非焼成含炭塊成鉱の性状との関係を示す図である。（ａ）は、高Ａｌ2Ｏ3鉄鉱石の配合率（質量％）と非焼成含炭塊成鉱のＡｌ2Ｏ3量（質量％）の関係を示し、（ｂ）は、高Ａｌ2Ｏ3鉄鉱石の配合率（質量％）と１２００℃還元率（％）の関係を示す。
【図２】高Ａｌ2Ｏ3鉄鉱石を５０質量％配合した非焼成含炭塊成鉱の還元の進行状況と、同じく、高Ａｌ2Ｏ3鉄鉱石を５０質量％配合した焼結鉱の還元の進行状況を、対比して示す図である。
【図３】還元途中の非焼成含炭塊成鉱及び焼結鉱（実機製造）の断面ミクロ組織を示す図である。（ａ）は、高Ａｌ2Ｏ3鉄鉱石を５０質量％配合した非焼成含炭塊成鉱の断面ミクロ組織を示し、（ｂ）は、同じく、高Ａｌ2Ｏ3鉄鉱石を５０質量％配合した焼結鉱（実機製造）の断面ミクロ組織を示す。
【発明を実施するための形態】
【００２８】
本発明者らは、非焼成含炭塊成鉱に高Ａｌ2Ｏ3鉄鉱石を配合して、Ａｌ2Ｏ3量の異なる非焼成含炭塊成鉱を製造し、その還元挙動を調査した。
【００２９】
非焼成含炭塊成鉱は、製鉄原料、含Ｃ原料、及び、セメント５％を粉砕、混合し、成形後、所定期間養生して製造した。製造の際、Ａｌ2Ｏ3を２．６質量％含有する高Ａｌ2Ｏ3鉄鉱石（例：ローブリバー）を、０〜５０質量％の範囲で配合した。Ｃ量は、Ｔ.Ｃ（全炭素分析）で２５質量％とした。
【００３０】
図１に、高Ａｌ2Ｏ3鉄鉱石の配合率（質量％）と非焼成含炭塊成鉱の性状との関係を示す。図１（ａ）に示すように、非焼成含炭塊成鉱のＡｌ2Ｏ3量は、２．５〜２．９質量％の範囲で変化した。なお、非焼成含炭塊成鉱のＡｌ2Ｏ3量は、製鉄原料中の脈石成分、含カーボン原料中の灰分、セメント中成分に由来する。
【００３１】
Ａｌ2Ｏ3量の異なる非焼成含炭塊成鉱の還元性状を評価した。測定装置は、一般的な荷重軟化試験装置である。試料５００ｇを黒鉛ルツボ内に装入し、荷重を１ｋｇ／ｃｍ2かけながら、下方から還元ガスを流通させ、電気炉で加熱した。加熱パターンは、室温〜１０００℃：１０℃／分、１０００〜１６００℃：５℃／分である。
【００３２】
ＣＯ３０％−Ｈ2５％−Ｎ2６５％の還元ガスを、８００〜１６００℃の範囲で流通させた。試験中の排ガス分析値から除去酸素を算出して、還元率を評価した。図１（ｂ）に、高Ａｌ2Ｏ3鉄鉱石の配合率（質量％）と１２００℃還元率（％）の関係を示す。
【００３３】
図１（ａ）に示すように、高Ａｌ2Ｏ3鉄鉱石を配合することにより、非焼成含炭塊成鉱のＡｌ2Ｏ3量は上昇するが、図１（ｂ）に示すように、非焼成含炭塊成鉱の還元率に変化はなく、いずれの非焼成含炭塊成鉱においても、１２００℃で還元がほぼ完了していることが解る。
【００３４】
さらに、高Ａｌ2Ｏ3鉄鉱石を２０質量％配合して実機で製造した焼結鉱（単味の還元率は６４％）に、２０質量％の非焼成含炭塊成鉱を均一に混合した場合の１２００℃還元率も評価した。結果を図１（ｂ）に示す。この場合も、非焼成含炭塊成鉱中のＡｌ2Ｏ3の悪影響は検出されなかった。
【００３５】
参考のため、高Ａｌ2Ｏ3鉄鉱石を０〜５０質量％の範囲で変化させて配合し、実機で焼結鉱を製造した。高Ａｌ2Ｏ3鉄鉱石の配合量に応じ、焼結鉱のＡｌ2Ｏ3量は１．６〜２．５質量％の範囲で変化した。また、強度や、歩留を維持するため、同時に、コークスも増量したので、焼結鉱のＦｅＯ量は、６．０〜９．０質量％の範囲で変化した。
【００３６】
図１（ｂ）に、焼結鉱単味の場合の１２００℃還元率を示すが、この場合、高Ａｌ2Ｏ3鉄鉱石の配合により、１２００℃還元率が低下することが解る。
【００３７】
ここで、図２に、高Ａｌ2Ｏ3鉄鉱石を５０質量％配合した非焼成含炭塊成鉱の還元の進行状況と、同じく、高Ａｌ2Ｏ3鉄鉱石を５０質量％配合した焼結鉱の還元の進行状況を、対比して示す。図２から、非焼成含炭塊成鉱の場合、１１００℃付近で還元が進行しているのに対して、焼結鉱の場合、還元が遅く、１１００〜１２００℃付近で還元が遅延していることが解る。
【００３８】
そこで、還元の遅速を確認するため、還元途中の非焼成含炭塊成鉱及び焼結鉱（実機製造）の断面ミクロ組織を、還元中断試験（中断温度１１００℃）で解析した。解析結果を図３に示す。
【００３９】
図３（ａ）に、高Ａｌ2Ｏ3鉄鉱石を５０質量％配合した非焼成含炭塊成鉱の断面ミクロ組織を示し、図３（ｂ）に、同じく、高Ａｌ2Ｏ3鉄鉱石を５０質量％配合した焼結鉱（実機製造）の断面ミクロ組織を示す。
【００４０】
図３（ａ）に示すように、非焼成含炭塊成鉱のミクロ組織は、小粒のメタル（白色部分）から構成されており、この時点（中断温度１１００℃）で、還元がかなり進行していることが解る。また、図３（ａ）に示すミクロ組織には、空隙（黒色部分）が多数存在していて、この時点（中断温度１１００℃）で、融液が全く生成していないことが解る。
【００４１】
一方、図３（ｂ）に示すように、焼結鉱（実機製造）のミクロ組織に、メタル（白色部分）は殆ど観察されず、ウスタイト（灰色部分）段階までの還元に留まっていることが解る。図３（ｂ）に示すミクロ組織において、ウスタイト（灰色部分）粒子は丸みを帯びており、微少な融液が、この段階（中断温度１１００℃）で生成し始めていることが解る。
【００４２】
以上の結果から、次ぎのことが判明した。
（ｘ）高Ａｌ2Ｏ3鉄鉱石を非焼成含炭塊成鉱へ配合しても、非焼成含炭塊成鉱の還元特性は、高いまま変化しない。
（y1）高Ａｌ2Ｏ3鉄鉱石を焼結鉱へ配合すると、焼結鉱の還元特性は低下する。
（y2）焼結鉱のＡｌ2Ｏ3量を低減すると、還元特性が改善される。
【００４３】
本発明は、上記知見に基づきなされたもので、高Ａｌ2Ｏ3鉄鉱石を、非焼成含炭塊成鉱へ重点的に配合（傾斜配合）することを基本思想とするものである。
【００４４】
ただし、一般に、高Ａｌ2Ｏ3鉄鉱石は、脈石成分であるカオリナイトを多く含み、酸化鉄もゲーサイト主体のものが多く、結晶水量も高いので、高Ａｌ2Ｏ3鉄鉱石を、非焼成含炭塊成鉱に過度に傾斜配合すると、高炉への結晶水の持込み量が過剰となり、高炉の炉頂温度の低下や、シャフト部での還元遅れを引き起こす。
【００４５】
一般に、高炉の炉頂温度が１００℃以下となると、炉頂部で、排ガス中の水分が凝縮し、安定した操業が不可能となるので、炉頂温度は、１２０℃前後を下限として管理されている。また、高Ａｌ2Ｏ3鉄鉱石のＡｌ2Ｏ3量は、ある程度、多くなければならない。高Ａｌ2Ｏ3鉄鉱石のＡｌ2Ｏ3量が少ないと、Ａｌ2Ｏ3の傾斜配合による効果が充分に発現しない。
【００４６】
そこで、本発明者らは、高炉装入原料としての高Ａｌ2Ｏ3鉄鉱石の最適な使用方法について鋭意検討した。
【００４７】
実機で、高Ａｌ2Ｏ3鉄鉱石の配合量の異なる非焼成含炭塊成鉱と焼結鉱を製造し、高炉に装入した。１ヶ月間の操業結果を平均値で評価した。評価については、実施例で詳述する。
【００４８】
実機による操業結果から、Ａｌ2Ｏ3を２．０質量％以上含有する鉄鉱石を、焼結鉱として使用している高炉操業において、当該鉄鉱石を非焼成含炭塊成鉱の配合原料として傾斜配合して、３０〜１００ｋｇ／ｔｐ使用すると、還元材比の低い操業を行うことができることが判明した。この点が、本発明の特徴である。
【００４９】
即ち、非焼成含炭塊成鉱に、上記使用量の範囲で、高Ａｌ2Ｏ3鉄鉱石を傾斜配合する。非焼成含炭塊成鉱はＣと共存しているので、非焼成含炭塊成鉱内部で急速還元が起き、Ａｌ2Ｏ3量が多くても、還元過程で融液の生成が抑制されて、Ａｌ2Ｏ3による悪影響を解消することができる。
【００５０】
一方、非焼成含炭塊成鉱に、高Ａｌ2Ｏ3鉄鉱石を傾斜配合した分、焼結鉱での使用量を低減するので、焼結鉱のＡｌ2Ｏ3量は低下して、焼結鉱の還元効率も良好となる。
【００５１】
このように、高Ａｌ2Ｏ3鉄鉱石を、非焼成含炭塊成鉱と焼結鉱に傾斜配合することにより、高炉に装入するＡｌ2Ｏ3量が、傾斜配合をしない場合と同じであっても、極めて還元効率の高い高炉操業を行うことが可能となる。
【００５２】
高アルミナ鉄鉱石のＡｌ2Ｏ3量を、本発明では２．０質量％以上とした。Ａｌ2Ｏ3量が２．０質量％未満であると、平均的な鉄鉱石のＡｌ2Ｏ3量と差がなくなり、そのような鉄鉱石を非焼成含炭塊成鉱の配合原料として３０ｋｇ／ｔｐ以上使用しても、傾斜配合効果が充分に発現しない。
【００５３】
Ａｌ2Ｏ3を２．０質量％以上含有する鉄鉱石の使用量が３０ｋｇ／ｔｐ未満であると、使用量が少なすぎて、傾斜配合効果が充分に発現しない。一方、Ａｌ2Ｏ3を２．０質量％以上含有する鉄鉱石の使用量が１００ｋｇ／ｔｐを超えると、使用量が多過ぎて、それに伴って増加する結晶水装入量の増大による悪影響が顕著となる。Ａｌ2Ｏ3を２．０質量％以上含有する鉄鉱石の使用量は、好ましくは、５０〜８０ｋｇ／ｔｐである。
【００５４】
また、高Ａｌ2Ｏ3鉄鉱石の非焼成含炭塊成鉱への配合は、非焼成含炭塊成鉱の製造過程や成品強度には悪影響を及ぼさず、むしろ、製造過程での生塊成鉱（養生前の塊成鉱）の強度を高める作用がある。
【００５５】
これは、高Ａｌ2Ｏ3鉄鉱石には、脈石として、可塑性を持つカオリナイトが多く含有されているためである。上記強度向上効果を最大限に得るために、高Ａｌ2Ｏ3鉄鉱石は、事前に、１ｍｍ以下の割合が９０％以上となるまで、破砕及び／又は整粒することが望ましい。
【００５６】
高Ａｌ2Ｏ3鉄鉱石を、１ｍｍ以下の割合が９０％以上となるまで、破砕及び／又は整粒することにより、付着力の高い高Ａｌ2Ｏ3鉄鉱石が、他の配合原料の粒子間隙に効率良く均一分散されるので、大きな強度向上効果が得られる。
【００５７】
このときの破砕及び／又は整粒する方法は特に限定されるものではない。ボールミル、ローラーミル、ローラープレス等の破砕機を用いることができる。また、整粒機も、振動篩や、ジャンピングスクリーンなどを用いることができる。
【００５８】
なお、本発明では、非焼成含炭塊成鉱の製造に係る条件、及び、高Ａｌ2Ｏ3鉄鉱石以外の製鉄原料に係る配合条件は、特定の条件に限定されない。パンペレタイザーによるペレット成型法や、ブリケットなどの強制成型法を用いても、ほぼ同一の効果を得ることができる。
【００５９】
非焼成含炭塊成鉱のＣ量は、全原料に対して１０〜３５質量％が望ましい。Ｃ量が、この範囲であれば、酸化鉄との共存による還元材比の低減効果と、高炉への搬送、装入時の粉化に耐え得る冷間強度（圧潰強度で１００ｋｇｆ／個以上）とを、いかなる成型方法でも容易に達成することができる。
【００６０】
バインダー配合量は、それを含む全原料に対して５〜１０質量％が望ましい。この範囲であれば、前記冷間強度を容易に達成することができるとともに、過剰なスラグ成分の持ち込みもないので、高炉の安定操業が容易である。
【００６１】
高Ａｌ2Ｏ3鉄鉱石に多量の結晶水が存在する場合は、成形処理を行うに先だって、予め、加熱によって、３質量％以下まで脱水する。この脱水で、高Ａｌ2Ｏ3鉄鉱石に由来する結晶水の高炉装入量が低減されて、炉頂温度の低下が抑制されるので、高炉操業上好ましい。なお、結晶水が３質量％を超えると、脱水処理を施しても、炉頂温度はそれほど変化しない。
【００６２】
脱水処理手段は、特に限定されない。脱水装置として、シャフト炉、回転炉床、流動層、ロータリーキルン炉などを用いることができる。熱源として、焼結本体や、焼結クーラー排熱など、製鉄所内で発生する熱源を利用すれば、より安価に脱水処理を行うことができる。また、山元から出荷する前に、天燃ガスなどを熱源として脱水すれば、船による搬送費用を軽減できるので好ましい。
【００６３】
なお、通常、鉄鉱石に、このような脱水処理を施すと、鉄鉱石が粉化してしまい、焼結での使用時に、造粒性の悪化による通気性、及び／又は、生産性の低下を伴うが、本発明で、鉄鉱石は、脱水処理後、非焼成含炭塊成鉱の原料に供されるので、粉化、微粉化することは、非焼成含炭塊成鉱の製造上、成型性の向上をもたらすので、むしろ好ましい。
【実施例】
【００６４】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００６５】
（実施例）
実機で、高Ａｌ2Ｏ3鉄鉱石の配合量の異なる非焼成含炭塊成鉱と焼結鉱を製造し、高炉に装入した。高Ａｌ2Ｏ3鉄鉱石には、Ａｌ2Ｏ3含有量が２．６５質量％のローブリバー鉱石を用いた。１ヶ月間の操業結果を平均値で評価した結果を表１に示す。使用量は、高炉で製造する溶銑１トンあたりの使用量（ｋｇ/ｔｐ）で記載した。
【００６６】
ここに、非焼成含炭塊成鉱は、１ｍｍ以下９０質量％以上に粉砕したローブリバー鉱石、１ｍｍ以下９０質量％以上に粉砕した無煙炭で表１に示す所定のＣ量となる配合量分、８質量％のポルトランドセメントとを配合して塊成化したもので、いずれも、高炉使用に耐え得る１００ｋｇｆ／個以上を発現した。
【００６７】
【表１】
0005609578.tif 000002
【００６８】
比較例１では、非焼成含炭塊成鉱を使用せず、高Ａｌ2Ｏ3鉄鉱石は、焼結鉱のみに配合しているので、装入物の還元率（１２００℃還元率）は低く、還元材比（inputＣ）が高い操業となった。
【００６９】
比較例２では、非焼成含炭塊成鉱を５０ｋｇ／ｔｐ使用したが、高Ａｌ2Ｏ3鉄鉱石を配合していないので、還元率は高くなったものの、還元材比の低減効果は限定され、４００ｋｇ/ｔｐに留まった。
【００７０】
なお、還元材比は、一般的には、装入コークス量と微粉炭吹き込み量の合計で表すが、ここでは、非焼成含炭塊成鉱中に含有されるカーボンも含めた溶銑１トン当りの消費カーボン量（ｋｇＣ／ｔｐ）として評価した。
【００７１】
発明例１では、高Ａｌ2Ｏ3鉄鉱石（Ａｌ2Ｏ3量：２．６５質量％）を、３２ｋｇ／ｔｐ、非焼成含炭塊成鉱で使用し、その分、焼結鉱での高Ａｌ2Ｏ3鉄鉱石の配合量を下げ、低Ａｌ2Ｏ3量とした。
【００７２】
その結果、高炉での高Ａｌ2Ｏ3鉄鉱石原単位、及び、Ａｌ2Ｏ3原単位は、比較例２と同じであるにもかかわらず、還元率が向上して、還元材比を３９２ｋｇ／ｔｐまで低減できた。
【００７３】
発明例２では、高Ａｌ2Ｏ3鉄鉱石を、６５ｋｇ／ｔｐ、非焼成含炭塊成鉱で使用し、その分、焼結鉱での高Ａｌ2Ｏ3鉄鉱石の配合量を大幅に下げ、さらに、低Ａｌ2Ｏ3量とした。
【００７４】
その結果、高炉での高Ａｌ2Ｏ3鉄鉱石原単位、及び、Ａｌ2Ｏ3原単位は、比較例２と同じであるにもかかわらず、還元率が向上して、還元材比をさらに低減できた。高Ａｌ2Ｏ3鉄鉱石の配合量の傾斜を、発明例１の場合よりも大きくしたので、傾斜配合の効果は、本発明１の場合よりも大きかった。
【００７５】
発明例３では、高Ａｌ2Ｏ3鉄鉱石を、９８ｋｇ／ｔｐ、非焼成含炭塊成鉱で使用し、その分、焼結鉱での高Ａｌ2Ｏ3鉄鉱石の配合量を大幅に下げ、さらに、低Ａｌ2Ｏ3量とした。
【００７６】
その結果、高炉での高Ａｌ2Ｏ3鉄鉱石原単位、及び、Ａｌ2Ｏ3原単位は、比較例２と同じであるにもかかわらず、還元率が大幅に向上して、還元材比が大幅に低減した。高Ａｌ2Ｏ3鉄鉱石の配合量の傾斜を最も大きくしたので、発明例１及び２の場合と比べて、傾斜配合の効果は、最も大きかった。
【００７７】
発明例４では、高Ａｌ2Ｏ3鉄鉱石を、６５ｋｇ／ｔｐ、非焼成含炭塊成鉱で使用し、その分、焼結鉱での高Ａｌ2Ｏ3鉄鉱石の配合量を大幅に下げ、さらに、低Ａｌ2Ｏ3量とした。高炉での高Ａｌ2Ｏ3鉄鉱石原単位、及び、Ａｌ2Ｏ3原単位は、発明例２と同じであり、発明例２の場合と同程度の効果が得られている。
【００７８】
発明例５では、高Ａｌ2Ｏ3鉄鉱石を、６５ｋｇ／ｔｐ、非焼成含炭塊成鉱で使用し、その分、焼結鉱での高Ａｌ2Ｏ3鉄鉱石の配合量を大幅に下げ、さらに、低Ａｌ2Ｏ3量とした。高炉での高Ａｌ2Ｏ3鉄鉱石原単位、及び、Ａｌ2Ｏ3原単位は、発明例２と同じであり、発明例２の場合と同程度の効果が得られている。
【００７９】
比較例３では、高Ａｌ2Ｏ3鉱石を、２８ｋｇ/ｔｐ、非焼成含炭塊成鉱で使用し、その分、焼結鉱での高Ａｌ2Ｏ3鉄鉱石の配合量を下げ、低Ａｌ2Ｏ3量とした。その結果、還元率は向上したが、高Ａｌ2Ｏ3鉄鉱石の傾斜配合が不十分であったので、還元材比は３９９ｋｇ／ｔｐに留まり、発明例１ほどの顕著な還元材比低減効果は得られなかった。
【００８０】
比較例４では、高Ａｌ2Ｏ3鉄鉱石（Ａｌ2Ｏ3量：２．６５質量％）を、１０２ｋｇ/ｔｐ、非焼成含炭塊成鉱で使用し、その分、焼結鉱での高Ａｌ2Ｏ3鉄鉱石の配合量を大幅に下げ、低Ａｌ2Ｏ3量とした。
【００８１】
その結果、還元率は大幅に向上したが、非焼成含炭塊成鉱から高炉に持ち込まれる結晶水量が過剰になり、炉頂温度１２０℃を維持することが困難であった。過剰な結晶水によるシャフト部での還元遅れも顕在化して、還元材比は４０３ｋｇ／ｔｐと高かった。
【００８２】
比較例５は、ローブリバー鉱石とカラジヤス鉱石を混合して、Ａｌ2Ｏ3量を１．９０質量％に調整した原料を、１００ｋｇ/ｔｐ、非焼成含炭塊成鉱で使用し、その分、焼結鉱での当該鉄鉱石の配合量を大幅に下げた。しかし、上記鉄鉱石のＡｌ2Ｏ3量が十分多くなく、焼結鉱の低Ａｌ2Ｏ3量化には限度があった。
【００８３】
その結果、還元率の向上は小さく、非焼成含炭塊成鉱から高炉に持ち込まれる結晶水量の増大だけが大きくなり、還元材比は、３９６ｋｇ／ｔｐと、充分な低減効果は得られなかった。
【産業上の利用可能性】
【００８４】
前述したように、本発明によれば、高Ａｌ2Ｏ3鉄鉱石が高炉内の還元反応に及ぼす悪影響を抜本的に解消することができ、さらに、非焼成含炭塊成鉱の含炭効果が重畳するので、低品位資源の活用と、還元材比（コークス比）の低減を達成することができる。また、本発明によれば、製鉄プロセスにおいて、省エネルギー、低ＣＯ2化が可能となる他、発生したダストを、製鉄原料及び炭材として再利用できる。
【００８５】
よって、本発明は、工業的及び社会的に貢献するとことが多大で、鉄鋼産業において利用可能性が高いものである。
【図１】
0005609578.tif 000003
【図２】
0005609578.tif 000004
【図３】
0005609578.tif 000005